(57)【要約】【課題】パターン状の粘着剤層によってのり切れ性向上を図りつつ、接着性、耐ブロッキング性、転写性を損なうことなく、曲面接着性に優れる感圧転写粘着テープを提供する。【解決手段】紙またはプラスチックフィルムの両面に離型層を設けた剥離基材上に、粘着剤層がパターン形成されてなる感圧転写粘着テ−プであって、前記粘着剤層を形成する粘着剤が、アクリル系共重合体、軟化点が１２０〜１７０℃の粘着付与樹脂、架橋剤としてイソシアネート系化合物及び金属キレート化合物を混合した粘着剤であることを特徴とする感圧転写粘着テープである。【選択図】図１
2020128502.tif 000002
【特許請求の範囲】
【請求項１】
紙またはプラスチックフィルムの両面に離型層を設けた剥離基材上に、粘着剤層がパターン形成されてなる感圧転写粘着テ−プであって、
前記粘着剤層を形成する粘着剤が、アクリル系共重合体、軟化点が１２０〜１７０℃の粘着付与樹脂、架橋剤としてイソシアネート系化合物及び金属キレート化合物を混合した粘着剤であることを特徴とする感圧転写粘着テープ。
【請求項２】
金属キレート化合物が、アルミキレート化合物またはチタンキレート化合物である請求項１に記載の感圧転写粘着テープ。
【請求項３】
粘着剤のゲル分率が、３５〜６０％である請求項１または２に記載の感圧転写粘着テープ。
【請求項４】
架橋剤の混合量が、アクリル系共重合体１００重量部に対して０．５重量部未満である請求項１〜３のいずれかに記載の感圧転写粘着テープ。
【請求項５】
粘着付与樹脂が、テルペンフェノール樹脂、芳香族変性テルペン樹脂、芳香族変性テルペン樹脂水素化物、ロジンエステル樹脂、重合ロジンエステル樹脂、水素化石油樹脂、脂肪族系石油樹脂、芳香族系石油樹脂、脂肪族・芳香族共重合系石油樹脂、クマロン−インデン系樹脂、ロジン変性キシレン樹脂、ロジン変性フェノール樹脂及びアクリル系樹脂から選ばれる１種または２種以上の樹脂からなる請求項１〜４のいずれかに記載の感圧転写粘着テープ。
【請求項６】
剥離基材上での単位面積当たりの粘着剤部面積率が、１５〜９８％である請求項１〜５のいずれかに記載の感圧転写粘着テープ。
【発明の詳細な説明】
【技術分野】
【０００１】
本発明は、手持ち型の転写具によって紙面等に押しつけられることにより粘着剤層が紙面等の被着材に転写されて、当該被着材同士を糊付けすることができる感圧転写粘着テープに関する。
【背景技術】
【０００２】
両面テープの一つに、支持体（芯材）を有さず、粘着剤層を被着材に転写する無支持体両面粘着テープがあり、感圧転写粘着テープとして様々な分野・用途で使用されている。その構造は、剥離基材の片面に粘着剤層を設け、ロール状に巻いたものが多い。最近では、主に事務用途向けの紙類用接着具として、感圧転写粘着テープの原反を所定幅に裁断・小巻しパンケーキ状にした捲回体（以下、「パンケーキ」と略記する。）を転写装置に装着した転写具が「テープのり」等の名称で上市されている。
【０００３】
この転写具は、パンケーキを取り付ける送出リールと、この送出リールより供給される感圧転写粘着テープの粘着剤層を剥離基材から剥離しながら被着体へ転写させる転写ヘッドと、転写使用後に残った剥離基材を巻き取る巻回リールと、を片手で把持使用が可能な器体内に装備したことを特徴とする。これらは、紙の接着において従前より一般に用いられている液体のりや固形のりとは異なり、手を汚すことなく簡単に粘着剤層を被着材へと転写できること、接着するまでの乾燥時間が不要であること、被着材である紙がしわにならないこと等の利点がある。
【０００４】
感圧転写粘着テープを転写具に装着し紙面等の被着材に転写する場合、転写を終了して転写具を紙面から引き上げた時に、感圧転写粘着テープの粘着剤層の切れ性（以下、「のり切れ性」と記す。）が悪いと、紙面に転写された粘着剤層と、転写具側の粘着剤層との間で糸を引く現象が発生し、転写作業に支障をきたすことがあった。
【０００５】
そこで従来技術では感圧転写粘着テープの粘着剤層ののり切れ性を向上させるために、剥離基材上での粘着剤層をパターン状とする検討がなされている（特許文献１等参照）。しかし、パターン状の粘着剤層とした場合、剥離基材上での粘着剤層の比率が低下し、感圧転写粘着テープの諸性能（接着性、曲面接着性、転写性等）が低下する。
また、感圧転写粘着テープは、ロール状態であるため、粘着剤層と一周内側の基材の背面側の剥離層とが接触している。感圧転写粘着テープは、粘着剤部も基材の剥離層の表面上に設けられているため、基材の粘着剤部側に剥離性のない一般的な粘着テープと違い、ロール状態から高速で転写粘着テープを巻き出すと、背面側の剥離層に粘着剤が移行（以下、「ブロッキング」と記す。）することがある。特に粘着剤層を不連続なパターン状の粘着剤層とした場合、ブロッキングが生じやすくなる。
【先行技術文献】
【特許文献】
【０００６】
【特許文献１】特開２００６−２０６６５７号公報
【発明の概要】
【発明が解決しようとする課題】
【０００７】
本発明は上記の問題点に鑑み、パターン状の粘着剤層によってのり切れ性向上を図りつつ、接着性、耐ブロッキング性、転写性を損なうことなく、曲面接着性に優れる感圧転写粘着テープを提供することを課題とする。
【課題を解決するための手段】
【０００８】
本発明者らは、感圧転写粘着テープの粘着剤層について鋭意研究した結果、パターン状の粘着剤層とした場合においても、粘着剤層にアクリル系共重合体と軟化点が１２０〜１７０℃の範囲の粘着付与樹脂及び架橋剤としてイソシアネート化合物と金属キレート化合物を用いることにより、上記課題を解決し得る感圧転写粘着テープが得られることを見出し、本発明に到達した。
【０００９】
すなわち、本発明は下記のとおりである。
１）紙またはプラスチックフィルムの両面に離型層を設けた剥離基材上に、粘着剤層がパターン形成されてなる感圧転写粘着テ−プであって、
前記粘着剤層を形成する粘着剤が、アクリル系共重合体、軟化点が１２０〜１７０℃の粘着付与樹脂、架橋剤としてイソシアネート系化合物及び金属キレート化合物を混合した粘着剤であることを特徴とする感圧転写粘着テープ。
２）金属キレート化合物が、アルミキレート化合物またはチタンキレート化合物である前記１）に記載の感圧転写粘着テープ。
３）粘着剤のゲル分率が、３５〜６０％である前記１）または２）に記載の感圧転写粘着テープ。
４）架橋剤の混合量が、アクリル系共重合体１００重量部に対して０．５重量部未満である前記１）〜３）のいずれかに記載の感圧転写粘着テープ。
５）粘着付与樹脂が、テルペンフェノール樹脂、芳香族変性テルペン樹脂、芳香族変性テルペン樹脂水素化物、ロジンエステル樹脂、重合ロジンエステル樹脂、水素化石油樹脂、脂肪族系石油樹脂、芳香族系石油樹脂、脂肪族・芳香族共重合系石油樹脂、クマロン−インデン系樹脂、ロジン変性キシレン樹脂、ロジン変性フェノール樹脂及びアクリル系樹脂から選ばれる１種または２種以上の樹脂からなる前記１）〜４）のいずれかに記載の感圧転写粘着テープ。
６）剥離基材上での単位面積当たりの粘着剤部面積率が、１５〜９８％である前記１）〜５）のいずれかに記載の感圧転写粘着テープ。
【発明の効果】
【００１０】
本発明によれば、パターン状の粘着剤層によってのり切れ性向上を図りつつ、接着性、耐ブロッキング性、転写性を損なうことなく、曲面接着性に優れる感圧転写粘着テープを提供することができる。
【図面の簡単な説明】
【００１１】
【図１】粘着剤層を円形ドット状に配した不連続塗工パターンの一例。
【図２】粘着剤層を長方形ブロック状に配した不連続塗工パターンの一例。
【図３】粘着剤層を菱形ドット状に配した不連続塗工パターンの一例。
【図４】粘着剤層を波線の縞状に配した不連続塗工パターンの一例。
【図５】粘着剤層を斜線の縞状に配した不連続塗工パターンの一例。
【図６】粘着剤層を網目状に配した連続塗工パターンの一例。
【図７】粘着剤層を網目状に配した連続塗工パターンの一例。
【図８】粘着剤層を網目状に配した連続塗工パターンの一例。
【発明を実施するための形態】
【００１２】
以下、本発明について詳細に説明する。
本発明における感圧転写粘着テープは、剥離基材上に粘着剤層が連続もしくは不連続にパターン形成されてなる感圧転写粘着テープである。前記の剥離基材は、紙またはプラスチックフィルム（基材）の両面上に離型剤を塗工して離型層を形成したものであり、離型剤としては、フッ素樹脂、シリコーン樹脂、フルオロシリコーン樹脂等が用いられる。
【００１３】
剥離基材に使用される基材としては、自動巻取り機構をもつ転写具に適合する曲げ剛性を有する紙またはプラスチックフィルムが用いられる。紙としては、グラシン紙等が挙げられる。プラスチックフィルムとしては、ポリエチレンテレフタレート等のポリエステルフィルム、ポリプロピレンやポリエチレン等のポリオレフィンフィルム等が挙げられる。これら基材の厚さは、転写性及びコスト面より３〜５０μｍが好ましい。
【００１４】
本発明の感圧転写粘着テープは、剥離基材上に粘着剤をパターン塗工することにより得られる。剥離基材上での単位面積当たりの粘着剤部面積率は、接着性とのり切れ性を両立させる観点より、１５〜９８％の範囲に設定することが好ましい。１５％未満では紙類を止着する力が弱くなり、一方、９８％を超えるとのり切れ性が悪化する。接着性とのり切れ性のバランスを考慮すると、単位面積当たりの粘着剤部面積率は、より好ましくは３０〜９０％、さらに好ましくは５０〜９０％に設定することが望ましい。
【００１５】
粘着剤層の厚みは、被着材の貼り合せ経時後に十分な接着性を確保するためには、５〜５０μｍの範囲であることが好ましい。より好ましくは、５〜４０μｍの範囲である。この粘着剤層は、連続パターンとして形成しても良いし、不連続パターンとして形成しても良い。尚、連続パターンとは、剥離基材上に粘着剤層を途切れないように粘着剤部面積率１５〜９８％の範囲で配するパターンを言う。不連続パターンとは、粘着剤部面積率１５〜９８％の範囲で粘着剤層を剥離基材上に間隔を開けて配する、独立した粘着剤部を有するパターンを言う。
【００１６】
具体的な塗工パターンとしては、例えば、
ａ）粘着剤層を、円形、楕円形、三角形、正方形、長方形、菱形、六角形等を細かいドット状あるいはブロック状に配した不連続パターン（例えば図１、図２、図３）、
ｂ）粘着剤層を、直線や波線等の線を間隔を開けて縦、横もしくは斜めの縞状に配した不連続パターン（例えば図４、図５）、
ｃ）粘着剤層を、網目状に配した連続パターン（例えば図６、図７、図８）、
及びこれらの変形パターン等が挙げられる。各種パターンの大きさ（面積）、長さ及び幅は特に限定されない。前記の各図において、１は感圧転写粘着テープ、２は剥離基材、３は粘着剤層（粘着剤部）、４は非粘着剤部である。
また、パターンの組合せ方法は任意であり、例えば、大きさ（面積）が異なる同一形状パターンの粘着剤層の組み合わせ、円形をドット状あるいはブロック状に配した粘着剤層と縞状に配した粘着剤層の組み合わせ等が挙げられる。
【００１７】
本発明においては、塗布面積率を高く設定しても良好なのり切れ性を実現できる観点より、上記ａ）群の塗工パターン及びｃ）群の塗工パターンが好ましい。上記ａ）群の塗工パターンの場合は、一つのドット（ブロック）の面積が８ｍｍ２以下であることが好ましく、より好ましくは６ｍｍ２以下、さらに好ましくは４ｍｍ２以下である。ｃ）群の塗工パターンの場合は、網目の交点部分が網目の線部分よりも面積が大きいことが好ましく、その交点部分の面積は８ｍｍ２以下であることが好ましく、より好ましくは６ｍｍ２以下、さらに好ましくは４ｍｍ２以下である。網目の交点部分の粘着剤層の厚みは網目の線部分の厚みよりも大きくて良い。
【００１８】
上記の粘着剤層を形成する粘着剤としては、塗工適性に優れる観点より、アクリル系粘着剤が用いられる。アクリル系粘着剤としては、各種アクリル酸エステルモノマーと所要によって配合される共重合性のモノマーとの共重合によって得られるアクリル系共重合体を主成分とするものが好適に用いられる。
【００１９】
アクリル酸エステルモノマーとしては、例えば、アクリル酸メチル、アクリル酸エチルアクリル酸ブチル、アクリル酸２−エチルヘキシル、アクリル酸オクチル、アクリル酸シクロヘキシル、アクリル酸ベンジル等のアクリル酸アルキルエステルや、メタクリル酸ブチル、メタクリル酸２−エチルヘキシル、メタクリル酸シクロヘキシル、メタクリル酸ベンジル等のメタクリル酸アルキルエステルが用いられ、これらのアクリル酸エステルモノマーは単独あるいは２種以上が併用される。
【００２０】
アクリル酸エステルモノマーと共重合される共重合性モノマーとしては、官能基を有するモノマーが好適に用いられる。例えば、アクリル酸、メタクリル酸、クロトン酸、マレイン酸、フマル酸、イタコン酸等のカルボキシル基含有モノマー；２−ヒドロキシエチル（メタ）アクリレート、２−ヒドロキシプロピル（メタ）アクリレート、２−ヒドロキシブチル（メタ）アクリレート、Ｎ−メチロールアクリルアミド、アリルアルコール等のヒドロキシル基含有モノマー；ジメチルアミノプロピル（メタ）アクリレート等の３級アミノ基含有モノマー；アクリルアミド、Ｎ−メチル（メタ）アクリルアミド、Ｎ−メトキシメチル（メタ）アクリルアミド、Ｎ−オクチルアクリルアミド等のＮ−置換アミド基含有モノマー；グリシジルメタクリレート等のエポキシ基含有モノマー；等が挙げられる。また、官能基を有しないモノマーを適宜共重合することもでき、これらの官能基を有しないモノマーとしては、例えば、酢酸ビニル、プロピオン酸ビニル、ビニルエーテル、スチレン、アクリロニトリル等が挙げられる。
【００２１】
上記アクリル系共重合体の市販品としては、日本カーバイド工業（株）製「ニッセツ」、トーヨーケム（株）製「オリバイン」、東亞合成（株）製「アロンタック」、サイデン化学（株）製「サイビノール」、綜研化学（株）製「ＳＫダイン」、日本触媒（株）製「アクリセット」、ライオンスペシャリティケミカルズ（株）製「ＡＳ」、昭和電工（株）製「ビニロール」等を挙げることができる。
【００２２】
上記のアクリル系共重合体に所定の粘着付与樹脂及び架橋剤を混合した粘着剤を、剥離基材上にパターン塗工することにより、本発明の粘着剤層が形成される。
【００２３】
パターン塗工を行う塗工装置としては、グラビアコーター、スクリーン塗工機、ロータリースクリーン塗工機、オフセット塗工機などが挙げられるが、これらに限らず、最終的に剥離基材上にパターン状の粘着剤層を形成できるものであれば、従来公知の装置・塗工方法を適宜使用できる。
【００２４】
粘着付与樹脂としては、テルペンフェノール樹脂、芳香族変性テルペン樹脂、芳香族変性テルペン樹脂水素化物等のテルペン系樹脂、ロジンエステル樹脂、重合ロジンエステル樹脂等のロジン系樹脂、水素化石油樹脂、脂肪族系石油樹脂、芳香族系石油樹脂、脂肪族・芳香族共重合系石油樹脂等の石油樹脂、クマロン−インデン系樹脂、ロジン変性キシレン樹脂等のキシレン系樹脂、ロジン変性フェノール樹脂等のフェノール系樹脂及びアクリル系樹脂等の樹脂が好ましい。これらの樹脂は、アクリル系重合体に対する相溶性に優れている。粘着付与樹脂は単独で用いても良く、同一または異なる系統から選ばれる２種類以上を併用しても良い。
上記粘着付与樹脂のなかでも、凝集力の得やすさの観点より、ロジン系樹脂、テルペン系樹脂がより好ましく、テルペン系樹脂がさらに好ましい。
【００２５】
粘着付与樹脂の軟化点は１２０〜１７０℃であり、好ましくは１２５〜１６５℃、さらに好ましくは１２５〜１６０℃である。ここで、粘着付与樹脂の軟化点はＪＩＳ  Ｋ  ５６０１−２−２記載の環球法により求めた値である。粘着付与樹脂の軟化点が、１２０℃未満の場合は、満足する凝集力が得られず、ブロッキングが生じやすくなり、１７０℃を超える場合は、剛性が高くなり、転写性ならびに接着性、曲面接着性が低下する。
【００２６】
粘着付与樹脂を２種類以上併用する場合は、軟化点が異なる粘着付与樹脂を併用しても良い。例えば、軟化点が１２０〜１７０℃の粘着付与樹脂と軟化点が１２０℃未満の粘着付与樹脂との併用、軟化点が１２０〜１７０℃の粘着付与樹脂と軟化点が１７０℃超の粘着付与樹脂との併用、軟化点が１２０〜１７０℃の粘着付与樹脂同士の併用などが挙げられる。すなわち、粘着付与樹脂を併用する場合は、粘着付与樹脂Ａの軟化点ａ（℃）と、粘着付与樹脂Ｂの軟化点ｂ（℃）が、下記式を満たせば良い。
軟化点ａ×Ａ／（Ａ+Ｂ）＋軟化点ｂ×Ｂ／（Ａ+Ｂ）＝１２０〜１７０
（上記式のＡは粘着付与樹脂Ａの重量、Ｂは粘着付与樹脂Ｂの重量を示す。）
【００２７】
粘着付与樹脂は、アクリル系共重合体１００重量部（固形分換算）に対して５〜３５重量部（固形分換算）を配合することが好ましく、より好ましくは１５〜３０重量部である。粘着付与樹脂の配合量が、５重量部未満の場合は、満足する凝集力が得られず、ブロッキングが生じやすくなり、一方、３５重量部より多い場合は、粘着剤層の剛性が高くなり、転写性ならびに接着性、曲面接着性が低下する。
【００２８】
架橋剤としては、イソシアネート系、エポキシ系、金属キレート化合物系、アミン化合物系、メラミン系等があるが、本発明では、粘着剤の架橋剤として、イソシアネート系架橋剤と金属キレート系架橋剤を併用する。これにより、曲面接着性が相乗的に向上する。曲面接着性は、曲面箇所の貼着や、封筒の様に使用上、容易に変形し得る被着材を止着する際の接着性であり、アクリル系共重合体、架橋剤によって形成されるネットワークポリマーならびに粘着付与剤を主体とする粘着層の凝集力と応力緩和性のバランスによって整えられる。そのため、架橋後のネットワークポリマーの構造の影響を大きく受ける。
一方、イソシアネート系架橋剤のみを混合した場合は耐ブロッキング性が劣り、金属キレート系架橋剤のみを混合した場合は曲面接着性及び転写性が劣るため、曲面接着性、耐ブロッキング性及び転写性を満足する粘着剤が得られない。
【００２９】
イソシアネート系の架橋剤としては、例えば、ヘキサメチレンジイソシアネート、フェニレンジイソシアネート、トルエンジイソシアネート、トリレンジイソシアネート、キシリレンジイソシアネート、ナフタレンジイソシアネート等が挙げられる。イソシアネート系架橋剤は単独で用いても、２種以上を併用しても良い。
【００３０】
金属キレート系架橋剤としては、例えば、アルミニウム、鉄、銅、亜鉛、スズ、チタン、ニッケル、アンチモン、マグネシウム、バナジウム、クロム、ジルコニウム等の多価金属に、アルコキシド、アセチルアセトン、アセト酢酸エチル等が配位した化合物が挙げられる。これらのなかでも、アルミキレート化合物またはチタンキレート化合物が好ましい。金属キレート系架橋剤は単独で用いても、２種以上を併用しても良い。
アルミキレート化合物の具体例としては、アルミニウムイソプロピレート、アルミニウムセカンダリーブチレート、アルミニウムトリス（アセチルアセテート）、アルミニウムトリス（エチルアセトアセテート）、アルミニウムトリス（アセチルアセトネート）等が挙げられる。なかでも、架橋反応の制御し易さの観点より、アルミニウムトリス（アセチルアセテート）が好ましい。
チタンキレート化合物の具体例としては、ジイソプロポキシビス（エチルアセトアセテート）チタン、ジイソプロポキシビス（メチルアセトアセテート）チタン、ジイソプロポキシビス（アセチルアセトネート）チタン、ジブトキシビス（エチルアセトアセトネート）チタン、ジメトキシビス（エチルアセトアセトネート）チタン等が挙げられる。なかでも架橋反応の制御し易さの観点より、イソプロポキシビス（エチルアセトアセテート）チタンが好ましい。
【００３１】
イソシアネート系架橋剤及び金属キレート系架橋剤の合計の配合量は、アクリル系共重合体１００重量部（固形分換算）に対して、０．５重量部未満とすることが好ましい。架橋剤の配合量を増やすことにより、タック性（初期密着性）が低下し、転写性の低下等の不都合が生じるためである。また、前記の架橋剤の合計配合量は、紙面等に対する接着性及び曲面接着性を確保するために、０．２重量部以上とすることが好ましい。架橋剤の配合量は、アクリル系共重合体の成分の種類、被着材の種類等に応じて、適宜変更することができる。
【００３２】
金属キレート系架橋剤は、凝集力と応力緩和性のバランス調整のしやすさの観点より、イソシアネート系架橋剤１００重量部（固形分換算）に対して、５〜５０重量部用いることが好ましく、より好ましくは１０〜４５重量部、さらに好ましくは１５〜３５重量部である。
【００３３】
なお、粘着剤層には、上記の化合物の他に、本発明による効果を阻害しない範囲内で、色材、湿潤剤、粘度調整剤、滑剤、溶剤、架橋遅延剤、レベリング剤、可塑剤、軟化剤、充填剤（フィラー）、帯電防止剤、老化防止剤、紫外線吸収剤、酸化防止剤、光安定剤等の添加剤を含むことができる。これらの添加剤は、本発明による効果を阻害しない範囲内であれば、含有量も特に制限されない。
【００３４】
剥離基材上に粘着剤層をパターン形成する方法は特に限定されず、例えば、粘着剤層を構成するアクリル系共重合体、粘着付与樹脂、架橋剤及び溶媒を混合した塗工液を、剥離基材上にグラビアコーターでパターン塗工し、乾燥して粘着剤層を形成する。前記の溶媒としては、メチルエチルケトン、アセトン、メチルイソブチルケトン、シクロヘキサノン等のケトン類；酢酸エチル、酢酸ブチル等のエステル類；トルエン、キシレン、ｎ−ヘキサン等の炭化水素類等が挙げられ、これらの溶媒を混合して用いても良い。粘着剤の塗布量（乾燥後の量）は、剥離基材（粘着剤部と非粘着剤部を合わせた面積）に対して、通常１０〜５０ｇ／ｍ２、より好ましくは１０〜３０ｇ／ｍ２である。
【００３５】
本発明の感圧転写粘着テープは、自動巻取り機構を有する転写具に装着することで感圧転写粘着テープ転写具に使用できる。前記転写具は、感圧転写粘着テープを巻回した送出リールと、これより供給される感圧転写粘着テープの粘着剤層を剥離基材から剥離しながら被着材へ転写させる転着ヘッドと、転写後に残った感圧転写粘着テープ基材を巻き取る巻回リールとを片手で把持使用が可能な器体内に装備したもの等を利用できる。
【実施例】
【００３６】
以下に実施例を挙げて本発明をさらに具体的に説明するが、本発明はそれらの実施例に限定されるものではない。また、以下の実施例等において、特に言及する場合を除き「％」、「部」は重量基準である。
【００３７】
（実施例１）
＜アクリル系感圧粘着組成物（塗工液）の調製＞
アクリル系共重合体からなる粘着剤（固形分４０％、トーヨーケム（株）製）１００部に対して、粘着付与樹脂であるテルペンフェノール樹脂（ヤスハラケミカル（株）製、ＹＳポリスターＵ１３０、軟化点１３０℃）１０部とイソシネート系架橋剤（固形分７５％、東ソー（株）製、コロネートＬ）０．２０部、アルミキレート化合物：アルミニウムトリス（アセチルアセトネート）（川研ファインケミカル（株）製、アルミキレートＡ（Ｗ））０．０４７部、トルエン５０部を混合して、アクリル系感圧粘着組成物塗工液を得た。
【００３８】
＜感圧転写粘着テープの製造＞
アクリル系感圧粘着組成物塗工液を、剥離基材（材料：ポリエチレンテレフタレートフィルム、厚さ１２μｍ）の粘着剤層側剥離層（重剥離面）上にグラビアコーターでパターン塗工した後、乾燥し、粘着剤の塗布量１５ｇ／ｍ２の円形ドット状パターンの粘着剤層を形成させた。次いで、紙管に巻取り、４０℃で７日間養生（エージング）し、感圧転写粘着テープ原反を得た。円形ドット１つの面積は２ｍｍ２で、粘着剤部面積率は約７５％であった。
【００３９】
＜スリット加工＞
上記の方法で得られた原反を、粘着剤層の背面側剥離層への移行（ブロッキング）が起こらない速度にて繰り出しつつ、例えば、８．４ｍｍ幅に切断し、１６ｍ長を直径２０ｍｍの紙管に巻き付け、パンケーキを得た。
【００４０】
（実施例２）
実施例１で用いたアクリル系共重合体からなる粘着剤の代わりに、別のアクリル系共重合体からなる粘着剤（固形分４１．５％、ライオンスペシャリティケミカルズ（株）製）９５部を使用した以外は、実施例１と同様にして、感圧転写粘着テープを得た。
【００４１】
（実施例３）
粘着付与樹脂として、テルペンフェノール樹脂（ＹＳポリスターＵ１３０）の代わりに重合ロジンエステル樹脂（荒川化学工業（株）製、ペンセルＤ−１６０、軟化点１５９℃）１０部を使用した以外は、実施例１と同様にして、感圧転写粘着テープを得た。
【００４２】
（実施例４）
粘着付与樹脂として、テルペンフェノール樹脂（ＹＳポリスターＵ１３０）の代わりに芳香族炭化水素樹脂（東ソー（株）製、ペトコール１３０、軟化点１２５℃）１０部を使用した以外は、実施例１と同様にして、感圧転写粘着テープを得た。
【００４３】
（実施例５）
粘着付与樹脂として、テルペンフェノール樹脂（ＹＳポリスターＵ１３０）の代わりに芳香族炭化水素樹脂（東ソー（株）製、ペトコール１４０、軟化点１３６℃）８部、ロジンエステル樹脂（荒川化学工業（株）製、スーパーエステルＡ−１００、軟化点９９℃）２部を使用した以外は、実施例１と同様にして、感圧転写粘着テープを得た。
【００４４】
（実施例６）
金属キレート系架橋剤として、アルミキレート化合物の代わりにチタンキレート化合物：ジイソプロポキシビス（エチルアセトアセテート）チタン（固形分６３％、マツモトファインケミカル（株）製、オルガチックスＴＣ−７１０）０．０４５部を使用した以外は、実施例１と同様にして、感圧転写粘着テープを得た。
【００４５】
（比較例１）
金属キレート系架橋剤を配合せず、イソシアネート系架橋剤（東ソー（株）製、コロネートＬ）配合量を０．２０部より０．２５部に変更した以外は、実施例１と同様にして、感圧転写粘着テープを得た。
【００４６】
（比較例２）
イソシアネート系架橋剤を配合せず、金属キレート系架橋剤（川研ファインケミカル(株)製、アルミキレートＡ（Ｗ））配合量を０．０６０部に配合した以外は、実施例１と同様にして、感圧転写粘着テープを得た。
【００４７】
（比較例３）
粘着付与樹脂（ＹＳポリスターＵ１３０）の代わりにテルペンフェノール樹脂（ヤスハラケミカル（株）製、ＹＳポリスターＴ１００、軟化点９９℃）１０部を使用した以外は、実施例１と同様にして、感圧転写粘着テープを得た。
【００４８】
（比較例４）
粘着付与樹脂（ＹＳポリスターＵ１３０）の代わりに重合ロジンエステル樹脂（ハリマ化成（株）製、ハリエスターＫＴ−３、軟化点１７９℃）１０部を使用した以外は、実施例１と同様にして、感圧転写粘着テープを得た。
【００４９】
（ゲル分率の測定）
感圧転写粘着テープ原反を所定の大きさに切り取り、剥離基材よりはぎ取った粘着剤層を試料とする。まず、この試料の重量を測定する。次に、この試料を４０℃の条件下で酢酸エチル中に２４時間浸漬した後、２００メッシュの金網で不溶分を濾別してその重量を測定し、先に測定した試料の重量に対する割合（％）を算出、これをゲル分率とした。
【００５０】
（感圧転写粘着テープの評価）
得られた感圧転写粘着テープを下記の方法により評価した
【００５１】
（１）曲面接着性（耐反発性）の評価
クラフト紙を巻き付けたφ７０ｍｍの円柱側面に、下記方法で作製した試験片を長手方向が円柱の円周方向となる向きに貼着し、試験片の上から１ｋｇのローラーを1往復させた。温度２３℃湿度６０％ＲＨの環境下において２４時間経過後、試験片が円柱から剥離した部分の長さ（ｍｍ）を測定した。両端が剥がれていた場合はその合計の長さとした。
（試験片の作製）
前記スリット加工により得られたパンケーキを市販の転写具（ＰＮ−ＭＳ（株）トンボ鉛筆製）に装填し、幅２０ｍｍ、長さ１５０ｍｍに切断したレイアウトシート（商品名：レイアウトシート  エコノミー  （株）レター製）に、粘着剤層をレイアウトシートの長手方向に転写し、試験片を作製した。
◎：０（未剥離）〜１０ｍｍ未満剥離
○：１０〜２０ｍｍ未満剥離
△：２０〜３０ｍｍ未満剥離
×：３０ｍｍ以上剥離
【００５２】
（２）耐ブロッキング性の評価
感圧転写粘着テープ原反を、ラインスピードを１０ｍ／ｍｉｎ、２０ｍ／ｍｉｎ、３０ｍ／ｍｉｎと変更しながら巻出し、粘着剤層の背面側剥離層へのブロッキング有無を観察した。
◎：３０ｍ／ｍｉｎの速度で粘着剤層のブロッキングなし
○：２０ｍ／ｍｉｎの速度で粘着剤層のブロッキングなし
△：１０ｍ／ｍｉｎの速度で粘着剤層のブロッキングなし
×：１０ｍ／ｍｉｎの速度で粘着剤層のブロッキングあり
【００５３】
（３）転写性の評価
前記スリット加工により得られたパンケーキを市販の転写具（ＰＮ−ＭＳ（株）トンボ鉛筆製）に装填し、温度２３℃湿度６０％ＲＨの環境下において１０ｃｍ／ｓｅｃ、２０ｃｍ／ｓｅｃ、３０ｃｍ／ｓｅｃの速度でＰＰＣ用紙上を走行させ、粘着剤層の転写性を観察した。
◎：３０ｃｍ／ｓｅｃの速度で粘着剤層の欠けや抜けが無く転写されている
○：２０ｃｍ／ｓｅｃの速度で粘着剤層の欠けや抜けが無く転写されている
△：１０ｃｍ／ｓｅｃの速度で粘着剤層の欠けや抜けが無く転写されている
×：１０ｃｍ／ｓｅｃの速度で粘着剤層の一部に欠けや抜けが生じている
【００５４】
実施例及び比較例の評価結果を表１、表２に示した。
【００５５】
【表１】
2020128502.tif 000003
【００５６】
【表２】
2020128502.tif 000004
【００５７】
表１から明らかなように、アクリル系共重合体に、軟化点が１２０〜１７０℃の粘着付与樹脂を配合し、さらに架橋剤としてイソシアネート化合物及び金属キレート化合物を配合した粘着剤を塗工した感圧転写粘着テープは、転写性、耐ブロッキング性及び曲面接着性に優れていた。のり切れ性も良好であった。アクリル系共重合体の種類による影響はほとんど見られなかった。
【００５８】
一方、表２から明らかなように、架橋剤を単体で配合した比較例１〜２の感圧転写粘着テープ、ならびに、軟化点が１２０〜１７０℃の範囲外である粘着付与樹脂を配合した比較例３〜４の感圧転写粘着テープは、いずれも曲面接着性が劣っていた。
【産業上の利用可能性】
【００５９】
本発明の感圧転写粘着テープは、紙類、フィルム、発泡体、金属等の被着材の表面に、基材から離型させた粘着剤層を転写して、他の被着材と接着する用途に好適であり、被着材が紙類であることが特に好ましい。
【符号の説明】
【００６０】
１  感圧転写粘着テープ
２  剥離基材
３  粘着剤層（粘着剤部）
４  非粘着剤部
【図１】
2020128502.tif 000005
【図２】
2020128502.tif 000006
【図３】
2020128502.tif 000007
【図４】
2020128502.tif 000008
【図５】
2020128502.tif 000009
【図６】
2020128502.tif 000010
【図７】
2020128502.tif 000011
【図８】
2020128502.tif 000012